【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
１重量％〜２０重量％の自己分散型顔料と、−３０℃超〜３５℃未満のガラス転移温度Ｔｇを有し、
ａ．  １．７〜５×１０8パスカルの損失弾性率Ｅ’’、
ｂ．  ピーク損失正接が０．２３〜０．６５である、
という熱特性のうちの少なくとも１つを有する１重量％〜１０重量％の少なくとも１つのポリウレタン分散物とを含む水性インクジェットインク組成物において、ここで、前記ガラス転移温度Ｔｇ、ピーク損失正接および前記損失弾性率が、ポリウレタン分散物から調製された膜についての動的機械分析によって測定される、水性インクジェットインク組成物。
【請求項２】
前記ポリウレタン分散物が１．７〜５×１０8パスカルの損失弾性率Ｅ’’を有し、前記ピーク損失正接が０．２３〜０．６５であり、ここで、ピーク損失正接および前記損失弾性率が、ポリウレタン分散物から調製された膜についての動的機械分析によって測定される、請求項１に記載の水性インクジェットインク組成物。
【請求項３】
前記自己分散型顔料が、アニオン親水性化学基を含む自己分散型カーボンブラック顔料である、請求項１に記載の水性インクジェットインク組成物。
【請求項４】
前記自己分散型顔料は、カルボニル、カルボキシル、ヒドロキシルおよびスルホンからなる群から選択される少なくとも１つの官能基を顔料の表面上に結合させるように、次亜塩素酸、スルホン酸またはオゾンで表面が酸化的に処理された顔料を含んでいる、請求項１に記載の水性インクジェットインク組成物。
【請求項５】
前記自己分散型顔料が、オゾンで表面が酸化的に処理された顔料を含む、請求項１〜３のいずれか一項に記載の水性インクジェットインク。
【請求項６】
前記ポリウレタン分散物の前記ポリウレタンが、前記ポリウレタン分散物中のポリウレタンについて測定された１０〜１００ｍｇＫＯＨ／グラムの酸価と、約１４，０００超の重量平均分子量を有する、請求項１に記載の水性インクジェットインク。
【請求項７】
前記ポリウレタン分散物の前記ポリウレタンがスルホネートイオン基で置換されている、請求項１に記載の水性インクジェットインク組成物。
【請求項８】
前記インクが、２５℃で約２０ｍＮ／ｍ〜約７０ｍＮ／ｍの範囲内の表面張力と、２５℃で約１ｍＰａ・ｓ〜約３０ｍＰａ・ｓの範囲内の粘度とを有する、請求項１に記載の水性インクジェットインク。
【請求項９】
基材上にインクを噴出するステップを含むインクジェット印刷方法において、前記インクが、約１重量％〜約２０重量％の自己分散型顔料と約１重量％〜約１０重量％のポリウレタン分散物とを含む水性インクジェットインクであり、前記ポリウレタン分散物が−３０℃超〜３５℃未満のガラス転移温度Ｔｇを有し、
ａ．  １．７〜５×１０8パスカルの損失弾性率Ｅ’’、
ｂ．  ピーク損失正接が０．２３〜０．６５である、
という熱特性のうちの少なくとも１つを有し、ここで、前記ガラス転移温度Ｔｇ、ピーク損失正接および前記損失弾性率が、ポリウレタン分散物から調製された膜についての動的機械分析によって測定される、方法。
【請求項１０】
前記自己分散型顔料が自己分散型カーボンブラックであり、前記ポリウレタン分散物が、アニオン安定化ポリウレタン分散物である、請求項９に記載の方法。
【手続補正２】
【補正対象書類名】明細書
【補正対象項目名】０１４７
【補正方法】変更
【補正の内容】
【０１４７】
比較用ポリウレタン分散は、本発明によるポリウレタン分散よりも低いスミア性能をもたらす結果となった。
なお、本発明は、特許請求の範囲を含め、以下の発明を包含する。
１．約１重量％〜約２０重量％の自己分散型顔料と約１重量％〜約１０重量％のポリウレタン分散物とを含む水性インクジェットインク組成物において、前記ポリウレタン分散物が−３０℃超〜３５℃未満のガラス転移温度Ｔｇを有し、
ａ．  １．７〜５×１０8パスカルの損失弾性率Ｅ’’、
ｂ．  ピーク損失正接が０．２３〜０．６５である、
という熱特性のうちの少なくとも１つを有し、ここで、前記ガラス転移温度Ｔｇ、ピーク損失正接および前記損失弾性率が、ポリウレタン分散物から調製された膜についての動的機械分析によって測定される、水性インクジェットインク組成物。
２．前記ポリウレタン分散物が１．７〜５×１０8パスカルの損失弾性率Ｅ’’を有し、前記ピーク損失正接が０．２３〜０．６５であり、ここで、ピーク損失正接および前記損失弾性率が、ポリウレタン分散物から調製された膜についての動的機械分析によって測定される、１に記載の水性インクジェットインク組成物。
３．前記ポリウレタン分散物が、２．４〜４．５×１０8パスカルの損失弾性率Ｅ’’を有し、ここで前記損失弾性率が、前記ポリウレタン分散物から調製された膜についての動的機械分析によって測定されている、１に記載の水性インクジェットインク組成物。
４．前記ポリウレタン分散物が０．２４〜０．４５のピーク損失正接を有し、ここで前記ピーク損失正接が、前記ポリウレタン分散から調製された膜についての動的機械分析によって測定されている、１に記載の水性インクジェットインク組成物。
５．前記自己分散型顔料が、アニオン親水性化学基を含む自己分散型カーボンブラック顔料である、１に記載の水性インクジェットインク組成物。
６．前記自己分散型カーボンブラック顔料上のアニオン親水性化学基がカルボキシル基を含む、５に記載のインク。
７．前記自己分散型顔料は、カルボニル、カルボキシル、ヒドロキシルおよびスルホンからなる群から選択される少なくとも１つの官能基を顔料の表面上に結合させるように、次亜塩素酸、スルホン酸またはオゾンで表面が酸化的に処理された顔料を含んでいる、１に記載の水性インクジェットインク組成物。
８．前記自己分散型顔料が、オゾンで表面が酸化的に処理された顔料を含む、１に記載の水性インクジェットインク。
９．前記ポリウレタン分散物がアニオン安定化されたポリウレタン分散物である、１に記載の水性インクジェットインク。
１０．前記ポリウレタン分散物の前記ポリウレタンが、前記ポリウレタン分散物中のポリウレタンについて測定された１０〜１００ｍｇＫＯＨ／グラムの酸価を有する、１に記載の水性インクジェットインク。
１１．前記ポリウレタン分散物の前記ポリウレタンが、約１４，０００超の重量平均分子量を有する、１に記載の水性インクジェットインク。
１２．前記ポリウレタン分散物の前記ポリウレタンがスルホネートイオン基で置換されている、１に記載の水性インクジェットインク組成物。
１３．２つ以上のポリウレタン分散物の組合せが使用される、１に記載の水性インクジェットインク。
１４．前記インクが、２５℃で約２０ｍＮ／ｍ〜約７０ｍＮ／ｍの範囲内の表面張力と、２５℃で約１ｍＰａ・ｓ〜約３０ｍＰａ・ｓの範囲内の粘度とを有する、１に記載の水性インクジェットインク。
１５．基材上にインクを噴出するステップを含むインクジェット印刷方法において、前記インクが、約１重量％〜約２０重量％の自己分散型顔料と約１重量％〜約１０重量％のポリウレタン分散とを含む水性インクジェットインクであり、前記ポリウレタン分散が−３０℃超〜３５℃未満のガラス転移温度Ｔｇを有し、
ａ．  １．７〜５×１０8パスカルの損失弾性率Ｅ’’、
ｂ．  ピーク損失正接が０．２３〜０．６５である、
という熱特性のうちの少なくとも１つを有し、ここで、前記ガラス転移温度Ｔｇ、ピーク損失正接および前記損失弾性率が、ポリウレタン分散物から調製された膜についての動的機械分析によって測定される、方法。
１６．前記基材が普通紙である、１５に記載の方法。
１７．前記自己分散型顔料が自己分散型カーボンブラックである、１５に記載の方法。
１８．前記ポリウレタン分散が、アニオン安定化ポリウレタン分散物である、１５に記載の方法。
１９．前記インクが、前記インクの重量に基づいて約０．０１〜約１０重量％の顔料と０．１〜約１０重量％のポリウレタンとを含む、１５に記載の方法。